(57)【要約】【課題】自己粘着力を発揮することにより、ステッカーやシール、室内装飾片などとして貼り付け使用できる便利な芳香性ゴムシートを提供する。【解決手段】硬度が５０度以下のシリコーンゴムと、その１００重量％に対する５〜２０重量％のシリコーンオイルと、同じくシリコーンゴムの１００重量％に対する４〜１０重量％の加硫剤並びに０．５〜２．０重量％の香料との混合材料を金型に入れて、所要時間だけ加熱・加圧することにより、所定の大きさ・形状を有するゴムシート（１０）として成形・加硫し、その成形・加硫直後のゴムシート（１０）を香料の液中へ所要時間だけ直かに漬け込んで、自己粘着力と芳香性を発揮させた。【選択図】  図４
2011026462.tif 000002
【特許請求の範囲】
【請求項１】
ステッカーやシール、室内装飾片、滑り止めマットなどとして、各種材質から成る平滑な貼り付け対象面へ貼り付け使用する芳香性ゴムシートであって、
低硬度のシリコーンゴムから成り、そのシリコーンゴムに少なくともシリコーンオイルと香料を混合させて、成形・加硫することにより、自己粘着力と芳香性を与えたことを特徴とする芳香性ゴムシート。
【請求項２】
着色顔料を混合させると共に、表面に印刷画像を施したことを特徴とする請求項１記載の芳香性ゴムシート。
【請求項３】
硬度が５０度以下のシリコーンゴムと、その１００重量％に対する５〜２０重量％のシリコーンオイルと、同じくシリコーンゴムの１００重量％に対する４〜１０重量％の加硫剤並びに０．５〜２．０重量％の香料との混合材料を金型に入れて、所要時間だけ加熱・加圧することにより、所定の大きさ・形状を有するゴムシートとして成形・加硫し、
その成形・加硫直後のゴムシートを香料の液中へ所要時間だけ直かに漬け込んで、自己粘着力と芳香性を発揮させることを特徴とする芳香性ゴムシートの製造法。
【請求項４】
シリコーンゴムの１００重量％に対する０．１〜２．０重量％の無機顔料を混合させて、希望の着色カラーを与えることを特徴とする請求項３記載の芳香性ゴムシートの製造法。
【請求項５】
成形・加硫直後のゴムシートを香料の液中へ漬け込む前において、そのゴムシートの表面へシリコーンゴム専用の印刷インキにより、希望の印刷画像をスクリーン印刷することを特徴とする請求項３記載の芳香性ゴムシートの製造法。
【発明の詳細な説明】
【技術分野】
【０００１】
本発明はガラスや金属、タイル、プラスチック、木質材、その他の各種材質から成る品物・場所の平滑面へ貼り付けることにより、ステッカーやシール、室内装飾片、滑り止めマットなどとして多目的に使用できる芳香性ゴムシートと、その製造法に関する。
【背景技術】
【０００２】
例えば、壁掛け具やインテリア置物、ペンダントなどとして利用できる立体感のある装飾性を兼ね備えた芳香材が特許文献１に、ゲル状芳香組成物から成形した室内装飾用物品が特許文献２に、表面シートを剥がすと香りの出るシールが特許文献３に、また芳香剤入りワッペンが特許文献４に各々記載されており、これらの公知技術は使用時に芳香を発散し得る点で悉く共通するものである。
【先行技術文献】
【特許文献】
【０００３】
【特許文献１】特開２００４−３２１２２５号公報
【特許文献２】特開平１１−２２６１０３号公報
【特許文献３】特開平８−２４１０３９号公報
【特許文献４】実開昭６３−１２４２７４号公報
【発明の概要】
【発明が解決しようとする課題】
【０００４】
ところが、特許文献１に記載の芳香材はたとえ図１、２に例示されるような壁掛け具として利用できるとしても、そのためには壁掛け用紐通し部（８）と図外の紐のみならず、装飾体（４）の磁石（４１）なども必要である。
【０００５】
また、特許文献３に記載のシールは印刷物（１６）へ貼り付け使用されることになっているが、そのためには基礎シート（４）の粘着剤層（１３）と剥離紙（１４）が必須不可欠である。
【０００６】
更に、特許文献４に記載のワッペンは衣服や帽子などに着用されるが、そのためには縫い付けるか、または両面接着テープを貼り付けなければならない。
【０００７】
つまり、上記特許文献１、３、４に開示された公知技術の場合、その構成上特別の物理的な取付手段を具備しなければ、取り付け使用することができない。そのため、製造コストが高価になるほか、目的・用途にも制約を受ける問題がある。
【０００８】
この点、特許文献２に記載の室内装飾用物品はゲル状芳香組成物のそれ自身から、全体形状が成形されているため、自己の形状を保持できる硬度を有するとしても、例えば室内の壁面や自動車の窓ガラス、その他の平滑な貼り付け対象面へ貼り付け使用することができず、室内の置物として使用するほかはない。
【課題を解決するための手段】
【０００９】
本発明はこのような課題の抜本的な解決を目的としており、その目的を達成するために、請求項１ではステッカーやシール、室内装飾片、滑り止めマットなどとして、各種材質から成る平滑な貼り付け対象面へ貼り付け使用する芳香性ゴムシートであって、
【００１０】
低硬度のシリコーンゴムから成り、そのシリコーンゴムに少なくともシリコーンオイルと香料を混合させて、成形・加硫することにより、自己粘着力と芳香性を与えたことを特徴とする。
【００１１】
又、請求項２では着色顔料を混合させると共に、表面に印刷画像を施したことを特徴とする。
【００１２】
請求項３では硬度が５０度以下のシリコーンゴムと、その１００重量％に対する５〜２０重量％のシリコーンオイルと、同じくシリコーンゴムの１００重量％に対する４〜１０重量％の加硫剤並びに０．５〜２．０重量％の香料との混合材料を金型に入れて、所要時間だけ加熱・加圧することにより、所定の大きさ・形状を有するゴムシートとして成形・加硫し、
【００１３】
その成形・加硫直後のゴムシートを香料の液中へ所要時間だけ直かに漬け込んで、自己粘着力と芳香性を発揮させることを特徴とする。
【００１４】
請求項４ではシリコーンゴムの１００重量％に対する０．１〜２．０重量％の無機顔料を混合させて、希望の着色カラーを与えることを特徴とする。
【００１５】
更に、請求項５では成形・加硫直後のゴムシートを香料の液中へ漬け込む前において、そのゴムシートの表面へシリコーンゴム専用の印刷インキにより、希望の印刷画像をスクリーン印刷することを特徴とする。
【発明の効果】
【００１６】
請求項１の上記構成によれば、その芳香性ゴムシートは低硬度のシリコーンゴムから成り、シリコーンオイルの混合による自己粘着力を発揮するため、冒頭の特許文献１〜４には不可欠である壁掛け用紐通し部や縫い付け用ミシン糸、タック紙、両面接着テープなどの物理的な取付手段が全く不要となり、ガラスや金属、タイル、鏡、プラスチック、木質材、その他の各種材質から成る平滑面へ便利良く貼り付け使用することができ、量産効果も最大限に期待し得るのである。
【００１７】
又、請求項２の構成を採用するならば、その芳香性ゴムシートの貼り付け使用中において、文字通りに香料の芳香を発散し、優雅味を感得させることができるほか、着色顔料による希望の着色カラーと印刷画像に基く装飾効果も与えることができる。
【００１８】
他方、請求項３の製造法によれば、上記請求項１の芳香性ゴムシートを容易に安定良く成形・加硫することができ、その香料が混合材料としてシリコーンゴムと一緒に練り込まれているほか、成形・加硫直後の完成したゴムシートが、香料の液中へ浸漬されることも行なわれているため、上記貼り付け使用中における芳香の発散を極力長く持続できる効果がある。
【００１９】
殊更、請求項４や請求項５の構成を採用するならば、その芳香性ゴムシートに着色カラーや印刷画像に基く希望の装飾効果を付与することもでき、室内装飾片として貼り付け使用する場合に大変役立つ。
【図面の簡単な説明】
【００２０】
【図１】本発明の第１実施形態に係る芳香性ゴムシート（ステッカー）を示す正面図である。
【図２】図１の２−２線断面図である。
【図３】図１の貼り付け使用状態を示す説明図である。
【図４】図３から抽出した拡大断面図である。
【図５】図１のプレス加硫金型を示す平面図である。
【図６】上記金型の型開き状態を示す断面図である。
【図７】同じく型締め状態を示す図６に対応する断面図である。
【図８】上記金型による成形・加硫直後のゴムシートを示す平面図である。
【図９】本発明の第２実施形態に係る芳香性ゴムシート（テーブル上での滑り止めマット）を示す斜面図である。
【図１０】本発明の第３実施形態に係る芳香性ゴムシート（室内装飾片）の成形・加硫状態を示す平面図である。
【図１１】図１０から型抜きしたゴムシート（室内装飾片）を示す説明図である。
【図１２】本発明の第４実施形態に係る芳香性ゴムシート（別な室内装飾片）のプレス加硫金型を示す平面図である。
【図１３】図１２のゴムシート（室内装飾片）を示す正面図である。
【図１４】図１３の１４−１４線断面図である。
【発明を実施するための形態】
【００２１】
以下、図面に基いて本発明の具体的構成を詳述すると、図１〜４はその本発明の第１実施形態として、自動車用ステッカー（Ａ１）になる芳香性ゴムシート（１０）を示しており、これは低硬度（好ましくは５０度以下）のシリコーンゴムから一定厚み（例えば約１〜２mm）を備えた全体的なほぼ正方形（例えば約１００mm×約１００mm）の平面輪郭形状に作成されている。
【００２２】
しかも、上記ゴムシート（１０）をシリコーンゴムから成形・加硫する時には、所定比率のシリコーンオイルが混合されており、これによって強い自己粘着力（タック力）を発揮し得るようになっている。そのため、そのゴムシート（１０）を自動車用ステッカー（Ａ１）として、図３、４のように貼り付け対象面（Ｇ）である窓ガラスへ、室内側から貼り付け使用でき、その貼り付け対象面（Ｇ）が弯曲面であっても、低硬度のシリコーンゴムから成るものとして、安定良く密着した貼り付け状態を得られる。
【００２３】
また、上記ゴムシート（１０）をシリコーンゴムから成形・加硫する時には、所定比率の香料が練り込まれるだけでなく、その成形・加硫後香料の液中へ所定時間だけ直かに浸漬することも行なわれることにより、その完成したゴムシート（１０）を芳香性のそれとして、使用中に芳香を発散し得るようになっている。
【００２４】
（１１）は上記成形・加硫後のゴムシート（１０）を香料の液中へ漬け込む前工程において、そのゴムシート（１０）の表面へシリコーンゴム用の印刷インキを使って、シルクスクリーン印刷された画像であり、文字や図形、記号若しくはこれらの結合又はこれらと色彩との結合（標章）から成るが、その印刷画像（１１）は爾後的に香料の液中へ浸漬されても、決して形崩れしたり、消失したりするおそれはない。
【００２５】
図５〜７は上記芳香性ゴムシート（１０）のプレス加硫金型（Ｍ）を示しており、これはそのゴムシート（１０）の多数個取りとして、ほぼ正方形（例えば約４００mm×約４００mm）の大きなキャビティ（凹窩）（Ｃ）を備えた下型（１２）と、その下型（１２）のキャビティ（Ｃ）を密閉し得る上型（熱盤）（１３）との１組から成り、その上型（１３）を複数本の昇降ガイドピン（１４）に沿って、下型（１２）から昇降作動できるようになっている。（１５）はスライド盤（１６）に対する下型（１２）の取り付け固定ネジである。
【００２６】
上記プレス加硫金型（Ｍ）を用いて、本発明の芳香性ゴムシート（１０）を製造するに当っては、低硬度（先に例示した５０度以下）のシリコーンゴム（コンパウンド）と、その１００重量％の５〜２０重量％に相当するシリコーンオイルと、同じくシリコーンゴムの１００重量％に対する４〜１０重量％の加硫剤と、やはりシリコーンゴムの１００重量％に対する０．５〜２．０重量％の香料とを混合して、その混合材料を図５〜７のように上記プレス加硫金型（Ｍ）における下型（１２）のキャビティ（Ｃ）へ装入し、予じめタイマーにより設定した時間だけ加熱・加圧するのである。
【００２７】
その場合、加熱温度は約１５０℃〜約１８０℃として、約３分〜約７分の一定時間だけ電気加熱する。加圧力は約１００トンである。上記香料の混合比率（練り込み比率）については、０．５重量％よりも過少であると、その香料の種類を問わず、香気が発生しない。他方、２．０重量％よりも過多であると、これに応じて加硫剤の混合比率も増す必要があり、そうすると加硫剤の強い臭気によって、香料本来の香気が消されてしまうことになる。
【００２８】
香料としては天然の花香をそのまま取り入れて基調としたものや、各種の香料を混合して、天然の花香を模写表現したものが好ましく、その種類を問わないが、上記混合材料として採用する香料の種類によっても、加硫剤の混合比率が変化し、その混合比率を増さなければ、加硫しないことが起り得る。例えば、その香料がミントであれば、これの混合比率を１．５重量％とする一方、加硫剤の混合比率を４．０重量％に定める。ジャスミンの場合には、その香料の混合比率を同じく１．５重量％としつつも、加硫剤の混合比率を１０．０重量％に設定するのである。
【００２９】
但し、ミントを除く各種の香料ではゴムシート（１０）の成形・加硫直後に、その香料の香気がそのまま発生しないため、後述するとおり、そのゴムシート（１０）として成形・加硫し終えた完成品（例えば自動車用ステッカー）を、香料の液（香水）中へ所要時間だけ直かに漬け込んで、その香料の香気をゴムシート（１０）へ浸透・帯有させるのである。
【００３０】
更に、上記ゴムシート（１０）はシリコーンゴムから成り、透明性に優れるため、そのシリコーンゴムの１００重量％に対する約０．１〜２．０重量％の無機顔料を混合することにより、そのゴムシート（１０）にあらゆる着色カラーを与えることができ、その濃淡の程度も調整し得る。
【００３１】
図８は上記プレス加硫金型（Ｍ）によって成形・加硫した直後のゴムシート（１０）を示しており、その状態では未だキャビティ（Ｃ）に対応する大きな正方形（先に例示した約４００mm×約４００mm）の平面輪郭形状をなしているため、このようなゴムシート（１０）の表面へ次にシリコーンゴム用の印刷インキを使って、目的とする自動車用ステッカー（Ａ１）にふさわしい希望の文字や図形、色彩などから成る印刷画像（１１）を、シルクスクリーン印刷する。
【００３２】
そして、約１５０℃の焼付け温度のもとで、印刷インキを約３０分だけ定着させた後、未だ大きな平面輪郭形状のゴムシート（１０）を抜き刃型（図８の鎖線参照）により、目的とする自動車用ステッカー（Ａ１）の大きさ・形状（先に例示した約１００mm×約１００mm）に型抜きして、言わば多数個取りすれば良い。
【００３３】
最後に、その自動車用ステッカー（Ａ１）として完成したゴムシート（１０）を、希望する香料の液中へ所要時間だけ直かに漬け込むのである。その漬け込み所要時間としては、例えば香料がラベンダーの場合約１２０分、ジャスミンの場合約２４０分、レモンの場合約１０分であり、その香料の種類に応じて選定する。
【００３４】
要するに、上記自動車用ステッカー（Ａ１）となるゴムシート（１０）を使用者が手にとって、その香気を嗅ぐことができる程度までの所要時間だけ、希望する香料の液中へゴムシート（１０）を浸漬させれば良い。この程度は、ゴムシート（１０）の体積が約１０％だけ増大することを目安として知ることができる。
【００３５】
そのゴムシート（１０）の体積が浸漬前のそれから１０％を越える程に膨張すると、たとえシリコーンゴムが５０度以下の低硬度であるとしても、貼り付け対象面（Ｇ）への全面密着状態に安定良く貼り付け使用することが困難になり、他方上記ゴムシート（１０）が香料の液を充分含浸せず、その体積が１０％までも膨張しない程度では、香料から発生する芳香を持続させることができず、本発明の所期する効果を得られない。
【００３６】
その場合、香料の液はその濃度１００％の原液のみならず、約２５％以上の濃度に希釈された液も採用するに値いする。何れにしても、先にゴムシート（１０）の表面へスクリーン印刷されている画像（１１）は、シリコーンゴム専用の印刷インキから成るため、これがその後香料の液中に晒されるも、形崩れしたり、消失したりするおそれがない。
【００３７】
また、上記シリコーンオイルの混合によってゴムシート（１０）に付与された自己粘着性（タック力）も、その後漬け込まれる香料の液によって、弱められたり、まして失なわれてしまったりするおそれがなく、そのゴムシート（１０）から成る自動車用ステッカー（Ａ１）の表面と裏面を、区別なく貼り付け使用することができる。
【００３８】
尚、上記ゴムシート（１０）の成形・加硫工程において、そのゴムコンパウンド（シリコーンゴム）に練り込む混合材料としての香料と、その成形・加硫し終えた完成品を漬け込む香料とは、互いに同じである場合だけに限らず、互いに異なる種類を採用して、その言わば経時的に異なる芳香を発散させることも可能である。
【００３９】
次に、図９は本発明の第２実施形態として、テーブル上での滑り止めマット（Ａ２）になる芳香性ゴムシート（１０）を示しており、その大きさ・形状が例えば約３５０mm×約２５０mmの長方形、厚みが同じく約２mmであることを除くほかの構成については、図１〜８の上記第１実施形態と実質的に同一であるため、その図９に図１〜８との対応符号を記入するにとどめて、その詳細な説明を省略するが、このような芳香性ゴムシート（１０）もテーブルを言わば貼り付け対象面（Ｇ）として、これに貼り付くため、滑り止めマット（Ａ２）の機能を果せる。
【００４０】
更に、図１０〜１４は本発明の第３、４実施形態として、表裏両面の平坦な室内装飾片（Ａ３）になる芳香性ゴムシート（１０）と、表面が立体的な凹凸形状をなし、且つ裏面が平坦な室内装飾片（Ａ４）になる芳香性ゴムシート（１０）を示しており、その第３実施形態に係る芳香性ゴムシート（１０）の平面輪郭形状（例えばハート形）が、図１０、１１のように、プレス加硫金型（Ｍ）による成形後、やはり抜き刃型を用いて型抜きされているに比し、第４実施形態の芳香性ゴムシート（１０）は図１２〜１４のような１個づつ又は多数個取りとして、その表面も含む形状の全体がプレス加硫金型（Ｍ）又はゴム弾性型（図示省略）により成形されている。
【００４１】
このような室内装飾片（Ａ３）（Ａ４）は室内の壁面や家具、鏡、各種装置品を平滑な貼り付け対象面（Ｇ）として貼り付け使用できるばかりでなく、その小型品として例えば小物入れ箱やかばんなどへ貼り付け使用することも可能であり、その場合上記ゴムシート（１０）に対する画像（１１）のスクリーン印刷を省略し、着色カラーを施すだけにとどめても良い。
【００４２】
尚、その第３、４実施形態の芳香性ゴムシート（１０）におけるその他の構成は、図１〜８の上記第１実施形態と実質的に同一であるため、その図１０〜１４に図１〜８との対応符号を記入するにとどめて、その詳細な説明を割愛する。
【００４３】
上記第１〜４実施形態の何れにあっても、その自動車用ステッカー（Ａ１）やテーブル上での滑り止めマット（Ａ２）、各種の室内装飾片（Ａ３）（Ａ４）などになる芳香性ゴムシート（１０）は、そのシリコーンゴム（コンパウンド）に対するシリコーンオイルの混入によって、自己粘着力（タック力）が付与されているため、冒頭の特許文献１〜４には不可欠である物理的な取付手段が全く不要となり、自動車の窓ガラスや木質の家具、冷蔵庫、鏡、タイル、金属テーブル、皮革かばん、プラスチック容器、その他の各種材質から成る品物・場所の平滑な貼り付け対象面（Ｇ）へ、確固に安定良く貼り付け使用できる効果があり、その貼り付け位置も容易に変え得るので、利便性に優れる。
【００４４】
しかも、上記芳香性ゴムシート（１０）はその文字通りに芳香を発散するゴムシートとして、そのシリコーンゴム（コンパウンド）に希望の香料が練り込まれているだけでなく、その後の成形完成品に香料の液が含浸・帯有されてもいるため、芳香の発散を持続することができ、特に玄関や洗面所、トイレ、その他の比較的狭い空間において使う芳香材兼用装飾材として、頗る有益であり、特許文献２の芳香剤とゲル化剤とから成るゲル状芳香組成物と異なって、高熱に晒らされるも変形したり、溶け出したりするおそれがない。
【符号の説明】
【００４５】
（１０）・芳香性ゴムシート
（１１）・印刷画像
（１２）・下型
（１３）・上型
（１４）・昇降ガイドピン
（１５）・固定ネジ
（１６）・スライド盤
（Ａ１）・自動車用ステッカー
（Ａ２）・滑り止めマット                                                        （Ａ３）（Ａ４）・室内装飾片                                                    （Ｃ）・キャビティ
（Ｇ）・貼り付け対象面
（Ｍ）・プレス加硫金型
【図１】
2011026462.tif 000003
【図２】
2011026462.tif 000004
【図３】
2011026462.tif 000005
【図４】
2011026462.tif 000006
【図５】
2011026462.tif 000007
【図６】
2011026462.tif 000008
【図７】
2011026462.tif 000009
【図８】
2011026462.tif 000010
【図９】
2011026462.tif 000011
【図１０】
2011026462.tif 000012
【図１１】
2011026462.tif 000013
【図１２】
2011026462.tif 000014
【図１３】
2011026462.tif 000015
【図１４】
2011026462.tif 000016